СПОСОБ ПОЛУЧЕНИЯ МАГНИТНОГО И ЭЛЕКТРОМАГНИТНОГО ЭКРАНА
METHOD OF PRODUCING MAGNETIC AND ELECTROMAGNETIC SCREEN

Изобретение относится к способам создания композиционных материалов на основе аморфных и нанокристаллических сплавов для защиты технических и биологических объектов от постоянных и переменных полей промышленной частоты.
На сегодняшний день повышение уровня техногенных магнитных (МП) и электромагнитных полей (ЭМП) является актуальной проблемой в связи с возможностью вызывать негативные последствия для жизнедеятельности биологических объектов, в том числе человека, вплоть до экологических масштабов, а также вызывать сбои в работе электротехнического и электронного оборудования, в связи с чем возникает задача обеспечения электромагнитной совместимости (ЭМС) различных устройств. Для регламентирования предельно допустимых значений постоянных и переменных магнитных полей в России и за рубежом разрабатываются нормативные документы, включающие в себя различные директивы, санитарные нормы для населения и обслуживающего персонала, стандарты в области ЭМС и т.д., вынуждающие разработчиков оборудования искать способы защиты от МП и ЭМП, обеспечивающие необходимое ослабление поля.
Зачастую наиболее эффективным и целесообразным способом защиты технических объектов с целью обеспечения ЭМС, а также биологических объектов является пассивное экранирование с использованием специальных материалов. Для изготовления низкочастотных экранов (рабочие частоты менее 300 кГц, а также постоянные поля) используются материалы с высокой магнитной проницаемостью. Традиционно для этой цели применяются такие материалы, как электротехническая сталь, пермаллой, μ-металл и т.д. Однако в связи с постоянным ужесточением требований эти материалы не обладают комплексом магнитных и механических свойств для удовлетворения этим требованиям.
Перспективными материалами в этом направлении являются аморфные и нанокристаллические магнитомягкие сплавы на основе кобальта и железа, полученные методом сверхбыстрой закалки расплава (спиннингованием) в виде тонкой ленты, толщиной порядка 20 мкм. Такие сплавы в свежее закаленном состоянии обладают свойствами, в ряде случаев превышающими свойства традиционных кристаллических материалов и менее чувствительны к механическим деформациям при монтаже. Последующая термическая обработка позволяет еще повысить магнитную проницаемость сплавов за счет снятия закалочных напряжений и частичной нанокристаллизации ленты. Однако из-за ограниченной ширины ленты и ее хрупкости необходим поиск способов ее монтажа при экранировании объектов.
Одним из технических решений крепления лент при экранировании является получение гибкого металл-полимерного экрана, где диэлектрическая полимерная пленка выполняет одновременно монтажные и защитные функции, а также на данный момент существуют патенты на рулонный композитный металл-полимерный экран, такие как JP 11087989, JP 2004071735, RU 2274914 и на способ производства такого экрана RU 2375851.
Однако по имеющимся данным любые покрытия, наносимые на магнитомягкие сплавы, могут приводить к снижению магнитной проницаемости. Например, производителем аморфных сплавов и магнитопроводов на их основе ОАО «Мстатор» (Россия, Боровичи) отмечается, что нанесение эпоксидной порошковой краски на магнитпровод из аморфных сплавов приводит к значительному ухудшению его магнитных параметров из-за усадочных напряжений полимера [1].
Существующие исследования свидетельствуют о том, что наносимые покрытия являются магнитоактивными, то есть, создавая дополнительные напряжения на поверхности ленты, формируют соответствующее распределение намагниченности по объему ленты и, как следствие, конечные магнитные свойства. Так, исследования, проведенные в работе [2] для аморфного Fe-B-Si-C сплава с положительной магнитострикцией насыщения, показали, что органические покрытия создают сжимающие напряжения в ленте, также приводящие к снижению магнитной проницаемости из-за перераспределения намагниченности по объему ленты под действием напряжений.
Таким образом, известные технические решения, включая прототип RU 2375851, не позволяют получить композиционный экран с достаточно высокой магнитной проницаемостью ввиду ее уменьшения при нанесении покрытия на прошедшую термообработку ленту и, как следствие, не позволяют достичь потенциально возможных экранирующих свойств.
Технический результат изобретения заключается в сохранении и повышении магнитной проницаемости и коэффициента экранирования композиционного магнитного защитного экрана.
Технический результат достигается за счет нанесения диэлектрической полимерной пленки на аморфную ленту системы Co-Ni-Fe-Cr-Si-B-Mn, прошедшую предварительную термическую обработку, под действием одновременного подогрева для создания лучшей адгезии и растягивающих напряжений, приложенных вдоль оси ленты, приводящие к перераспределению намагниченности вдоль оси ленты и способствующие повышению магнитной проницаемости. Существует формула, связывающая чувствительность магнитных свойств материала с прикладываемыми внешними напряжениями [3]:
m
k
где S - коэффициент чувствительности магнитных свойств к механическим напряжениям; μ - магнитная проницаемость; dμ - изменение магнитной проницаемости; σ - механической напряжение растяжения.
Исходя из формулы (1), чем меньше чувствительность магнитных свойств сплава к внешним механическим напряжениям, тем большее внешнее напряжение необходимо прикладывать для получения эффекта изменения свойств. В этом случае также для повышения эффекта влияния внешних механических напряжений при нанесении покрытия можно прикладывать дополнительное механическое давление перпендикулярно плоскости ленты, ориентирующее намагниченность в плоскости ленты, а также повышающее адгезию покрытия. Однако при приложении напряжений необходимо оставаться в упругой области диаграммы растяжения сплава, не допуская процессов образования микронесплошностей и разрушения сплава, приводящие к необратимой деградации магнитных свойств, поэтому для получения технически значимого эффекта в данном изобретении предлагается прикладывать внешнее растягивающее напряжение величиной 1-100 МПа, а дополнительное механическое давление при необходимости в пределах 0,5-10 МПа.
При этом задачей предварительной термической обработки является снятие закалочных напряжений, а также создание состояния ленты с положительной магнитострикцией насыщения, так как, согласно работам [4, 5], данная характеристика для аморфных сплавов является структурно чувствительной и может управляться посредством задания специальных режимов термической обработки. Смена знака магнитострикции согласно этой работе была обнаружена при температурах порядка 350°С.
Далее, после нанесения покрытия, необходимо произвести охлаждение получившегося композиционного материала, причем до температур ниже комнатной на 10-20°С, при этом сохраняя воздействие растягивающих напряжений вдоль оси ленты. На этой стадии происходит усадка нагретого деформированного полимера и его естественное сужение, приводящие к сжимающим напряжениям на границе пленка-лента, однако благодаря приложенным к ленте растягивающим напряжениям релаксация напряжений при выдержке происходит без переориентации намагниченности в ортогональное направление и не приводит к снижению магнитной проницаемости. Далее после выдержки при пониженной температуре с одновременным воздействием растягивающих напряжений эти напряжения снимаются и производится нагрев материала до комнатной температуры. При этом происходит небольшое естественное расширение диэлектрической полимерной пленки, приводящее к дополнительным растягивающим напряжениям в плоскости ленты и ориентации намагниченности в этом направлении, что способствует сохранению или повышению магнитной проницаемости и коэффициента экранирования.
Примеры реализации изобретения представлены в Приложении 1.
Источники информации
1. www.mstator.ru
2. V Всесоюзная конференция "Аморфные прецизионные сплавы: технология, свойства, применения". Горланова М.А., Скулкина Н.А., Ханжина Т.А., Широкова Е.А., Иванов О.А. Ростов Великий: б.н., 23-27 сентября 1991. Влияние электроизоляционного покрытия на магнитные и электромагнитные свойства аморфного сплава Fe81B13Si4C2. стр. 86-87.
3. В.Б. Гинзбург. Магнитоуправляемые датчики. - Москва: Энергия, 1970, 72 с.
4. Иванов, О.Г. Афтореф. дис. к.т.н. Особенности формирования физических свойств и разработка новых аморфных магнитомягких сплавов на основе кобальта. б.м.: МГТУ им. Н.Э. Баумана, 2004 г.
5. Кекало И.Б., Могильников П.С. Влияние изгибных напряжений на высокочастотные магнитные свойства и временную их стабильность в аморфном сплаве на основе кобальта с очень низкой магнитострикцией. Журнал технической физики. 2015 г., Т. 85, 12, стр. 80-87.